(57)【要約】【課題】光線透過率の低下が抑制されたアクリル樹脂を提供する。また、酸化防止性能を有する化合物の性能を十分に発揮し、かつ、光線透過率の低下が抑制されたアクリル樹脂の製造方法を提供する。【解決手段】酸化防止性能を有する化合物０．０００１〜０．００６０質量部の存在下で単量体１００質量部を重合して得られるアクリル樹脂及び酸化防止性能を有する化合物が酸化防止性能を有する化合物（Ａ）と酸化防止性能を有する化合物（Ｂ）の混合物であり、酸化防止性能を有する化合物（Ａ）０．００００５〜０．００２０質量部の存在下で単量体１００質量部の一部を重合して得られるアクリルシラップに酸化防止性能を有する化合物（Ｂ）０．００００５〜０．００４０質量部を添加した後にアクリルシラップ中の未反応の単量体を重合するアクリル樹脂の製造方法。【選択図】なし【特許請求の範囲】
【請求項１】
酸化防止性能を有する化合物０．０００１〜０．００６質量部の存在下で単量体１００質量部を重合して得られるアクリル樹脂。
【請求項２】
アクリル樹脂中にメタクリル酸メチル単位が３０質量％以上含有される請求項１に記載のアクリル樹脂。
【請求項３】
アクリル樹脂中にメタクリル酸メチル単位が７０質量％以上含有される請求項１に記載のアクリル樹脂。
【請求項４】
酸化防止性能を有する化合物がヒンダードフェノール系化合物である請求項１〜３のいずれかに記載のアクリル樹脂。
【請求項５】
酸化防止性能を有する化合物が、２，４−ジメチル−６−ｔｅｒｔ−ブチルフェノール、ジブチルヒドロキシトルエン、３−（３，５−ジ−ｔｅｒｔ−ブチル−４−ヒドロキシフェニル）プロピオン酸ステアリル及びテトラキス（メチレン−４−ヒドロキシ−３,５−ジ−ｔ−ブチルフェニルプロピオン酸）メタンの少なくとも１種である請求項１〜４のいずれかに記載のアクリル樹脂。
【請求項６】
請求項１〜５のいずれかに記載のアクリル樹脂１００質量部及び紫外線吸収剤０．００１〜０．１質量部を含有するアクリル樹脂組成物
【請求項７】
紫外線吸収剤が、ベンゾトリアゾール系化合物、ベンゾフェノン系化合物、サリチル酸系化合物及びマロン酸エステル系化合物の少なくとも１種である請求項６に記載のアクリル樹脂組成物。
【請求項８】
酸化防止性能を有する化合物０．０００１〜０．００６質量部の存在下で単量体１００質量部を重合するアクリル樹脂の製造方法。
【請求項９】
酸化防止性能を有する化合物が酸化防止性能を有する化合物（Ａ）と酸化防止性能を有する化合物（Ｂ）の混合物であり、酸化防止性能を有する化合物（Ａ）０．００００５〜０．００２質量部の存在下で単量体１００質量部の一部を重合して得られるアクリルシラップに酸化防止性能を有する化合物（Ｂ）０．００００５〜０．００４質量部を添加した後にアクリルシラップ中の未反応の単量体を重合するアクリル樹脂の製造方法。
【請求項１０】
アクリルシラップが単量体の重合率１〜５０％の部分重合体を含有する単量体溶液である請求項９に記載のアクリル樹脂の製造方法。
【請求項１１】
請求項８〜１０のアクリル樹脂の製造方法において、体及び酸化防止性能を有する化合物の合計量１００質量部に対して紫外線吸収剤０．００１〜０．１質量部を添加するアクリル樹脂組成物の製造方法。
【請求項１２】
請求項９又は１０のアクリル樹脂の製造方法において、アクリルシラップに紫外線吸収剤添加した後にアクリルシラップ中の未反応の単量体を重合するアクリル樹脂組成物の製造方法。
【請求項１３】
請求項１〜５のいずれかに記載のアクリル樹脂を含む導光板。
【請求項１４】
請求項１〜５のいずれかに記載のアクリル樹脂組成物を含む導光板。
【請求項１５】
請求項１３又は１４に記載の導光板を使用した表示装置。
【発明の詳細な説明】
【技術分野】
【０００１】
本発明は、アクリル樹脂、アクリル樹脂組成物、アクリル樹脂の製造方法、アクリル樹脂組成物の製造方法、導光板及び表示装置に関する。
【背景技術】
【０００２】
アクリル樹脂は、その優れた透明性、耐候性、バランスの取れた機械特性から、様々な分野で用いられている。最近では、アクリル樹脂を任意の形状に成形したものが、映像系レンズをはじめとする各種の光学レンズ、光ディスク、光ファイバ、導光板等の光学部材としても広く使用されている。
【０００３】
近年、光学部材が大型化し、導光距離が長くなっている。更に、高画質化の要求に応じるためにより明るい光学部材が必要となっており、アクリル樹脂の透明性に対する要求がますます高まっている。したがって、光線透過率の低下は、光学部材としての機能に悪影響を与える可能性も考えられ、好ましくない。
【０００４】
ところで、メタクリル酸メチル（ＭＭＡ）は、その重合体であるポリメタクリル酸メチル（ＰＭＭＡ）が優れた光学特性を有するので、光学部材の原料としては最適であるものの、重合しやすく、室温でも反応するといった問題があった。そのため、保存中や搬送途中での重合を抑制する目的で、ＭＭＡ等の易重合性単量体には、酸化防止性能を有する化合物を重合禁止剤や重合抑制剤と称して添加されることがある。
【発明の概要】
【発明が解決しようとする課題】
【０００５】
保存中や搬送途中でのメタクリル酸メチル（ＭＭＡ）の重合を抑制するため、酸化防止性能を有する化合物の添加量を多くすると、光線透過率が下がる問題があった。また、耐光性を高めるために紫外線吸収剤を添加した系では、さらに光線透過率が下がる問題があった。
また、アクリル系単量体の一部を重合してアクリルシラップを得て、その後に前記アクリルシラップ中のアクリル系単量体を重合する方法においては、アクリルシラップの安定性を維持するため、酸化防止性能を有する化合物をより多く添加する必要があり、さらに光線透過率が下がる問題があった。
【０００６】
本発明の目的は、光線透過率の低下が抑制されたアクリル樹脂を提供することにある。また、酸化防止性能を有する化合物の性能を十分に発揮し、かつ、光線透過率の低下が抑制されたアクリル樹脂の製造方法を提供することにある。
【課題を解決するための手段】
【０００７】
本発明は、酸化防止性能を有する化合物０．０００１〜０．００６質量部の存在下で単量体１００質量部を重合して得られるアクリル樹脂に関する。
【０００８】
また、本発明は、アクリル樹脂１００質量部及び紫外線吸収剤０．００１〜０．１質量部を含有するアクリル樹脂組成物に関する。
【０００９】
更に、本発明は、酸化防止性能を有する化合物０．０００１〜０．００６質量部の存在下で単量体１００質量部を重合するアクリル樹脂の製造方法に関する。
【００１０】
また、本発明は、前記アクリル樹脂の製造方法において、単量体及び酸化防止性能を有する化合物の合計量１００質量部に対して紫外線吸収剤０．００１〜０．１質量部を添加するアクリル樹脂組成物の製造方法に関する。
【００１１】
更に、本発明は、前記アクリル樹脂を含む導光板に関する。
また、本発明は、前記アクリル樹脂組成物を含む導光板に関する。
更に、本発明は、前記導光板を使用した表示装置に関する。
【発明の効果】
【００１２】
本発明によれば、光線透過率の低下が抑制されたアクリル樹脂が提供される。また、本発明によれば、酸化防止性能を有する化合物の性能を十分に発揮するため、意図しない重合を抑制することができ、かつ、得られるアクリル樹脂の光線透過率の低下を抑制することができる。
【図面の簡単な説明】
【００１３】
【図１】実施例１〜３及び比較例１で得られた２００ｍｍ光路長分光透過率を示す透過率分布図である。
【図２】実施例４〜６及び比較例２で得られた２００ｍｍ光路長分光透過率を示す透過率分布図である。
【発明を実施するための形態】
【００１４】
＜酸化防止性能を有する化合物＞
酸化防止性能を有する化合物としては、例えば、２，４−ジメチル−６−ｔｅｒｔ−ブチルフェノール、ジブチルヒドロキシトルエン、３−（３，５−ジ−ｔｅｒｔ−ブチル−４−ヒドロキシフェニル）プロピオン酸ステアリル、テトラキス（メチレン−４−ヒドロキシ−３,５−ジ−ｔ−ブチルフェニルプロピオン酸）メタン等のヒンダードフェノール系化合物；ハイドロキノン、ハイドロキノンモノメチルエーテル等のハイドロキノン系化合物；及びトリス（２，４−ジ−ｔ−ブチルフェニル）ホスファイト、ペンタエリスリトールビスオクタデシルホスファイト等のリン系化合物が挙げられる。これらは１種を単独で用いてもよく、２種以上を併用してもよい。これらの中で、光線透過率の低下を抑制することができることから、ヒンダードフェノール系化合物が好ましく、２，４−ジメチル−６−ｔｅｒｔ−ブチルフェノール、ジブチルヒドロキシトルエン、３−（３，５−ジ−ｔｅｒｔ−ブチル−４−ヒドロキシフェニル）プロピオン酸ステアリル、テトラキス（メチレン−４−ヒドロキシ−３,５−ジ−ｔ−ブチルフェニルプロピオン酸）メタンがより好ましく、２，４−ジメチル−６−ｔｅｒｔ−ブチルフェノール、３−（３，５−ジ−ｔｅｒｔ−ブチル−４−ヒドロキシフェニル）プロピオン酸ステアリルが更に好ましい。
【００１５】
単量体を重合する際に用いる酸化防止性能を有する化合物の含有量は、単量体１００質量部に対し、０．０００１〜０．００６質量部であり、０．０００２〜０．００４質量部が好ましく、０．０００３〜０．００２５質量部がより好ましい。単量体を重合する際に用いる酸化防止性能を有する化合物の含有量が０．０００１質量部以上であると、単量体及びアクリルシラップの安定性が向上する。また、単量体を重合する際に用いる酸化防止性能を有する化合物の含有量が０．００６質量部以下であると、光線透過率の低下を抑制することができる。
【００１６】
＜単量体＞
単量体は本発明のアクリル樹脂を構成する単量体単位の原料成分である。
【００１７】
単量体としては、例えば、メタクリル酸メチル（以下、「ＭＭＡ」という。）；メタクリル酸エチル、メタクリル酸ブチル、メタクリル酸シクロヘキシル、メタクリル酸フェニル、メタクリル酸２−エチルヘキシル等のＭＭＡ以外のメタクリル酸アルキル類；アクリル酸メチル、アクリル酸エチル、アクリル酸ブチル、アクリル酸２−エチルヘキシル等のアクリル酸アルキル類;メタクリル酸、アクリル酸等の不飽和酸類；スチレン、α−メチルスチレン等の芳香族ビニル化合物；アクリロニトリル、メタクリロニトリル等のシアン化ビニル化合物；無水マレイン酸；及びフェニルマレイミド、シクロヘキシルマレイミド等のマレイミド系ビニル化合物が挙げられる。これらは１種を単独で用いてもよく、２種以上を併用してもよい。
【００１８】
単量体としては、アクリル樹脂の透明性の点で、ＭＭＡを含有することが好ましい。
単量体中のＭＭＡの含有率は、光線透過率の低下を抑制することができることから、単量体中に３０質量％以上であることが好ましく、５０質量％以上であることがより好ましく、７０質量％以上であることが更に好ましく、９０質量％以上であることが特に好ましい。
【００１９】
＜アクリル樹脂＞
本発明のアクリル樹脂は、酸化防止性能を有する化合物０．０００１〜０．００６質量部の存在下で単量体１００質量部を重合して得られるものである。
アクリル樹脂中のＭＭＡ単位の含有率は、光線透過率の低下を抑制することができることから、３０質量％以上が好ましく、５０質量％以上がより好ましく、７０質量％以上が更に好ましく、９０質量％以上が特に好ましい。
本発明のアクリル樹脂は、例えば、光学レンズ、光ディスク、光ファイバ、導光板等の各種光学部材に用いることができる。
【００２０】
アクリル樹脂の製造方法としては、例えば、酸化防止性能を有する化合物０．０００１〜０．００６質量部の存在下で単量体１００質量部を重合する方法が挙げられる。
【００２１】
重合方法としては、例えば、ラジカル重合法、アニオン重合法及びカチオン重合法が挙げられる。これらの重合方法の中でも、操作が簡便で生産性に優れることから、ラジカル重合法が好ましい。
【００２２】
ラジカル重合法に使用されるラジカル重合開始剤としては、例えば、２，２’−アゾビス（４−メトキシ−２，４−ジメチルバレロニトリル）、２，２’−アゾビスイソブチロニトリル、２，２’−アゾビス−（２，４−ジメチルバレロニトリル）等のアゾ系化合物及びラウロイルパーオキサイド、ジイソプロピルパーオキシジカーボネート、ベンゾイルパーオキサイド、ビス（４−ｔ−ブチルシクロヘキシル）パーオキシジカーボネート、ｔ−ブチルパーオキシネオデカノエート、ｔ−ヘキシルパーオキシピバレート、１，１，３，３−テトラメチルブチルパーオキシ−２−エチルヘキサノエート、ジ−ｔ−ブチルパーオキサイド等の有機過酸化物系化合物が挙げられる。これらは１種を単独で用いてもよく、２種以上を併用してもよい。これらの中で、生産性に優れることから、２，２’−アゾビス−（２，４−ジメチルバレロニトリル）、ｔ−ブチルパーオキシネオデカノエート及びｔ−ヘキシルパーオキシピバレートが好ましい。
【００２３】
ラジカル重合開始剤の含有量は、単量体１００質量部に対して０．００１〜１質量部が好ましく、０．０１〜０．５質量部がより好ましい。ラジカル重合開始剤の含有量が０．００１質量部以上であると、生産性に優れる傾向にある。また、ラジカル重合開始剤の含有量が１質量部以下であると、耐熱性、機械特性及び外観に優れる傾向にある。
【００２４】
重合形態としては、例えば、乳化重合、懸濁重合、溶液重合及び塊状重合が挙げられる。これらの重合形態の中で、耐熱性、機械特性、生産性及び経済性に優れることから、懸濁重合法及び塊状重合法が好ましく、塊状重合法がより好ましい。
【００２５】
塊状重合法としては、例えば、バッチ式や連続式で塊状重合させることによりペレット状や板状等に成形されたアクリル樹脂を得る方法、型の中で重合させる注型重合法及び同一方向に同一速度で走行する２個のエンドレスベルトとその両側辺部でエンドレスベルトに挟まれて走行する連続した枠とで構成される装置で重合させる連続注型重合法が挙げられる。これらの中で、耐熱性、機械特性、生産性及び経済性に優れることから、連続注型重合法が好ましい。
【００２６】
塊状重合法における重合温度は４０〜１８０℃が好ましく、６０〜１３０℃がより好ましい。塊状重合法における重合温度が４０℃以上であると、生産性に優れる傾向にある。また、塊状重合法における重合温度が１８０℃以下であると、透明性に優れる傾向にある。
【００２７】
重合は、一回で完了させてもよく、複数回に分けてもよい。
重合を複数回に分ける方法としては、例えば、単量体の一部を重合することにより未反応の単量体に部分重合体が溶解したアクリルシラップ（粘調な液状物）を得て、その後アクリルシラップ中の未反応の単量体を重合する方法が挙げられる。アクリルシラップを経てアクリル樹脂を得ることで、生産性に優れ、外観の良好なアクリル樹脂を得ることができる傾向にある。
【００２８】
部分重合体における単量体の重合率は１〜５０％が好ましく、５〜４０％がより好ましい。単量体の重合率が１質量％以上であると、硬化時間を短縮し、硬化物の外観欠陥を生じにくくすることができる傾向にある。また、単量体の重合率が５０％以下であると、アクリルシラップの取り扱い性に優れる傾向にある。
【００２９】
重合を複数回に分ける方法を用いる場合、酸化防止性能を有する化合物は、一括で添加してもよく、複数回に分けて添加してもよい。
【００３０】
アクリルシラップを使用してアクリル樹脂を得る場合、酸化防止性能を有する化合物として酸化防止性能を有する化合物（Ａ）０．００００５〜０．００２質量部の存在下で単量体の一部を重合してアクリルシラップを得て、次いで、得られたアクリシラップに酸化防止性能を有する化合物（Ｂ）０．００００５〜０．００４質量部を添加した後に、アクリルシラップ中の未反応の単量体を重合することが好ましい。このとき、酸化防止性能を有する化合物（Ａ）と酸化防止性能を有する化合物（Ｂ）は、同一の化合物であってもよく、異なる化合物であってもよい。また、酸化防止性能を有する化合物（Ａ）や酸化防止性能を有する化合物（Ｂ）は、それぞれ１種の化合物でもよく、複数の化合物の混合物であってもよい。
【００３１】
本発明においては、重合の際に、分子量を調整するため、更に連鎖移動剤を添加してもよい。
連鎖移動剤としては、ｎ−ドデシルメルカプタン、ｎ−オクチルメルカプタン、ｎ−ブチルメルカプタン、ｔ−ブチルメルカプタン、ｎ−ラウリルメルカプタン、メルカプトエタノール、メルカプトプロパノール、トリエチレングリコールジメルカプタン等のチオール系化合物；及びメルカプトプロピオン酸、チオ安息香酸、チオグリコール酸、チオリンゴ酸等のチオール酸系化合物が挙げられる。
連鎖移動剤は重合前の単量体に含ませてもよく、アクリルシラップに含ませてもよい。
連鎖移動剤の含有量は、所望の分子量が得られるように適宜設定すればよい。
【００３２】
＜アクリル樹脂組成物＞
本発明のアクリル樹脂組成物は、アクリル樹脂１００質量部及び紫外線吸収剤０．００１〜０．１質量部を含有するものである。
【００３３】
紫外線吸収剤としては、例えば、２−（２−ヒドロキシ−５−メチルフェニル）ベンゾトリアゾール、２−（５−メチル−２ヒドロキシフェニル）ベンゾトリアゾール、２−［２−ヒドロキシ−３，５−ビス（α，α’ジメチルベンジル）フェニル］ベンゾトリアゾール、２−（３，５−ジ−ｔｅｒｔ−アミル−２−ヒドロキシフェニル）ベンゾトリアゾール等のベンゾトリアゾール系化合物；２−ヒドロキシ−４−メトキシベンゾフェノン、２，２’−ジヒドロキシ−４−メトキシベンゾフェノン、２−ヒドロキシ−４−ｎ−オクトキシベンゾフェノン等のベンゾフェノン系化合物；フェニルサリシレート、４−ｔｅｒｔ−ブチルフェニルサリシレート等のサリチル酸系化合物；及び２−（パラメトキシベンジリデン）マロン酸ジメチル等のマロン酸エステル系化合物が挙げられる。これらは１種を単独で用いてもよく、２種以上を併用してもよい。これらの中で、光線透過率の低下を抑制することができることから、ベンゾトリアゾール系化合物、ベンゾフェノン系化合物、サリチル酸系化合物及びマロン酸エステル系化合物が好ましく、ベンゾトリアゾール系化合物及びマロン酸エステル系化合物がより好ましく、２−（２−ヒドロキシ−５−メチルフェニル）ベンゾトリアゾール及び２−（パラメトキシベンジリデン）マロン酸ジメチルが更に好ましい。
【００３４】
アクリル樹脂組成物中の紫外線吸収剤の含有量は、アクリル樹脂１００質量部に対して０．００１〜０．１質量部であり、０．０１〜０．０５質量部が好ましい。アクリル樹脂組成物中の紫外線吸収剤の含有量が０．００１質量部以上であると、紫外線による着色を抑制することができる。また、アクリル樹脂組成物中の紫外線吸収剤の含有量が０．１質量部以下であると、光線透過率の低下を抑制することができる。
【００３５】
アクリル樹脂組成物には、紫外線吸収剤以外に、性能を損なわない範囲で他の成分を含んでもよい。
他の成分としては、例えば、離型剤、光拡散剤、帯電防止剤、難燃剤等の各種添加剤が挙げられる。
本発明のアクリル樹脂組成物は、光学レンズ、光ディスク、光ファイバ、導光板等の各種光学部材に用いることができる。
【００３６】
＜導光板＞
本発明の導光板はアクリル樹脂又はアクリル樹脂組成物を成形することにより得ることができる。
上記の成形方法としては、例えば、押出成形法及び射出成形法が挙げられる。
【００３７】
本発明においては、導光板を得る際に、塊状重合法でアクリル樹脂やアクリル樹脂組成物を得るときに重合時の型を所望の形状とする方法は、重合と導光板の成形を兼ねることができ、好ましい。
【００３８】
導光板は、例えば、ＬＥＤ等の光源をアクリル樹脂又はアクリル組成物から得られるシートの少なくとも１つの端面に配置し、端面より入光させた光をシート内に導光させ、面方向に出射させることにより、面光源として用いることができる。このような導光板は、液晶画像表示装置、看板、照明等の各種部材に好適に用いることができる。
【実施例】
【００３９】
以下、実施例により本発明を具体的に説明する。尚、実施例中の「部」及び「％」は、夫々「質量部」及び「質量％」を示す。また、各種評価は以下の方法により実施した。
【００４０】
（光透過率）
分光光度計（機種名「Ｕ４１００」、（株）日立ハイテクノロジーズ製）を用いて、長さ２００ｍｍの光路長のシートの分光透過率を測定して光透過率分布を求め、波長６３０ｎｍにおける光透過率を評価した。
【００４１】
［実施例１］
冷却管、温度計及び攪拌機を備えた反応器に、単量体としてＭＭＡ９９部及びアクリル酸ブチル１部を供給し、窒素ガスで液層部をバブリングして窒素置換した後、加熱を開始した。内温が８０℃になった時点で、ラジカル重合開始剤として２，２’−アゾビス−（２，４−ジメチルバレロニトリル）０．１２部及び連鎖移動剤としてｎ−ドデシルメルカプタン０．０７５部を供給し、更に内温が１００℃になるまで加熱して、１００℃で９分間保持した。
その後、減圧冷却により２５℃まで冷却し、アクリルシラップ１を得た。得られたアクリルシラップ１の重合率は、約２５％であった。
【００４２】
９３部のアクリルシラップ１に、単量体としてＭＭＡ７部、酸化防止性能を有する化合物（Ｂ）として２，４−ジメチル−６−ｔｅｒｔ−ブチルフェノール０．００１部、ラジカル重合開始剤としてｔ−ブチルパーオキシネオデカノエート０．５部、１，１，３，３−テトラメチルブチルパーオキシ−２−エチルヘキサノエート０．０３部及び紫外線吸収剤として２−（２−ヒドロキシ−５−メチルフェニル）ベンゾトリアゾール０．０３部を供給し、撹拌しながらゲージ圧−７５ｋＰａで５分間減圧脱気した。このアクリルシラップ１を含む混合物を、ポリ塩化ビニル製ガスケットを介して３ｍｍの間隔で積層された大きさ３００ｍｍ×３００ｍｍ×６ｍｍの２枚の強化ガラス板から構成される鋳型に注入した。
アクリルシラップ１を含む混合物が注入された鋳型を、８０℃の温水中に３０分間浸漬して重合硬化させ、更に１６５℃の空気加熱炉中で２分２０秒熱処理（処理後の鋳型内の温度１２０℃）し、９０℃まで冷却した。その後、この鋳型中の硬化物を鋳型から取り出し、厚さが３ｍｍのシートを得た。
得られたシートを、パネルソーにて３０ｍｍ×２００ｍｍ×３ｍｍのサイズに切断し、切断面を鏡面研磨後、分光光度計を用いて２００ｍｍの光路長の分光透過率を測定し、波長６３０ｎｍにおける透過率を求めた。評価結果を図１及び表１に示す。
【００４３】
［実施例２、３、５、６、７及び比較例１、２］
２，４−ジメチル−６−ｔｅｒｔ−ブチルフェノールの添加量および紫外線吸収剤種を表１に示す通りとする以外は実施例１と同様にしてシートを得た。評価結果を図１、図２及び表１に示す。
【００４４】
［実施例４］
冷却管、温度計及び攪拌機を備えた反応器に、単量体としてＭＭＡ９９部及びアクリル酸ブチル１部並びに酸化防止性能を有する化合物（Ａ）として２，４−ジメチル−６−ｔｅｒｔ−ブチルフェノール０．００１５部を供給し、窒素ガスで液層部をバブリングして窒素置換した後、加熱を開始した。内温が８０℃になった時点で、ラジカル重合開始剤として２，２’−アゾビス−（２，４−ジメチルバレロニトリル）０．１２部及び連鎖移動剤としてｎ−ドデシルメルカプタン０．０７５部を供給し、更に内温が１００℃になるまで加熱して、１００℃で９分間保持した。
その後、減圧冷却により２５℃まで冷却し、アクリルシラップ２を得た。得られたアクリルシラップ２の重合率は、約２５％であった。
【００４５】
９３部のアクリルシラップ２に、単量体としてＭＭＡ７部、酸化防止性能を有する化合物（Ｂ）として２，４−ジメチル−６−ｔｅｒｔ−ブチルフェノール０．００２５部、ラジカル重合開始剤としてｔ−ブチルパーオキシネオデカノエート０．５部、１，１，３，３−テトラメチルブチルパーオキシ−２−エチルヘキサノエート０．０３部及び紫外線吸収剤として２−（２−ヒドロキシ−５−メチルフェニル）ベンゾトリアゾール０．０３部を供給し、撹拌しながらゲージ圧−７５ｋＰａで５分間減圧脱気した。このアクリルシラップ２を含む混合物を、ポリ塩化ビニル製ガスケットを介して３ｍｍの間隔で積層された大きさ３００ｍｍ×３００ｍｍ×６ｍｍの２枚の強化ガラス板から構成される鋳型に注入した。
アクリルシラップ２を含む混合物が注入された鋳型を、８０℃の温水中に３０分間浸漬して重合硬化させ、更に１６５℃の空気加熱炉中で２分２０秒熱処理（処理後の鋳型内の温度１２０℃）し、９０℃まで冷却した。その後、この鋳型中の硬化物を鋳型から取り出し、厚さが３ｍｍのシートを得た。
得られたシートを、パネルソーにて３０ｍｍ×２００ｍｍ×３ｍｍのサイズに切断し、切断面を鏡面研磨後、分光光度計を用いて２００ｍｍの光路長の分光透過率を測定し、波長６３０ｎｍにおける透過率を求めた。評価結果を図１及び表１に示す。
【００４６】
［実施例８］
紫外線吸収剤を２−（パラメトキシベンジリデン）マロン酸ジメチルに変えた以外は実施例４と同様にしてシートを得た。評価結果を図２及び表１に示す。
【００４７】
【表１】
2016053103.tif 000002
Ａ：２−（２−ヒドロキシ−５−メチルフェニル）ベンゾトリアゾール
Ｂ：２−（パラメトキシベンジリデン）マロン酸ジメチル
【００４８】
比較例１及び２の結果から明らかなように、アクリル樹脂中の酸化防止性能を有する化合物の含有量が多すぎると導光板の透明性が低下することがわかる。
【図１】
2016053103.tif 000003
【図２】
2016053103.tif 000004